СПОСОБ ЗАЩИТЫ ДЕТАЛИ ОТ ВЫСОКОТЕМПЕРАТУРНОЙ КОРРОЗИИ И ДЕТАЛЬ, ЗАЩИЩЕННАЯ УКАЗАННЫМ СПОСОБОМ

1. Способ защиты детали от высокотемпературной коррозии, включающий стадии:
(1) нанесения на деталь хромового диффузионного покрытия и
(2) нанесения покрытия керамического материала на одну или более выбранные области хромового диффузионного покрытия, причем одна или более выбранные области представляют собой области, которые при последующем использовании детали подвергаются воздействию температур, более низких, чем первая заданная температура.
2. Способ по п.1, в котором керамический материал содержит один или более оксидов металлов в связующем материале.
3. Способ по п.2, в котором оксиды металлов выбраны из группы, состоящей из оксида алюминия, титана и хрома.
4. Способ по п.2, в котором связующий материал представляет собой хромато-фосфатный материал.
5. Способ по п.3, в котором связующий материал представляет собой хромато-фосфатный материал.
6. Способ по п.4, в котором первая заданная температура равна приблизительно 800°С.
7. Способ по любому из пп.1-6, в котором стадия (1) дает хромовое покрытие с толщиной от 5 до 25 мкм.
8. Способ по любому из пп.1-6, в котором стадия (1) дает хромовое диффузионное покрытие, содержащее от 15 до 30 мас.% хрома.
9. Способ по п.1, в котором стадия (1) включает нанесение хромового диффузионного покрытия на всю деталь, и стадия (2) включает стадии:
(2а) маскирования по меньшей мере выбранных областей;
(2b) нанесения алюминиевого диффузионного покрытия на немаскированные области;
(2 с) удаления маскировки и
(2d) нанесения покрытия керамического материала при окружающей комнатной температуре на одну или более выбранные области.
10. Способ по п.9, далее включающий между стадиями (2b) и (2с) и после стадии (2d), соответственно, стадии:
(2b') термообработки детали при второй заданной температуре, чтобы тем самым сохранить желаемые механические свойства, и
(2d') термообработки керамического покрытия при третьей заданной температуре.
11. Способ по п.10, в котором вторая и третья заданные температуры лежат в соответственных диапазонах 850-1150°С и 100-600°С.
12. Способ по п.9, в котором стадия (2b) дает модифицированное хромом алюминидное покрытие, имеющее структуру бета-фазы, с 15-30 мас.% алюминия и 5-15 мас.% хрома.
13. Способ по любому из пп.9-12, в котором деталь имеет внутренние поверхности, и стадии (1) и (2b) соответственно включают нанесение хромового диффузионного покрытия и алюминиевого диффузионного покрытия на внутренние поверхности.
14. Способ по любому из пп.1-6 или 9-12, в котором деталь представляет собой лопасть турбины.
15. Способ по п.14, в котором выбранные области включают область между платформенным участком и корневым участком лопасти турбины.
16. Способ по любому из пп.9-12, в котором деталь представляет собой лопасть турбины, причем выбранные области включают область между платформенным участком и корневым участком лопасти турбины, а стадия (2а) включает маскирование выбранных областей и корневого участка.
17. Способ по п.13, в котором деталь представляет собой лопасть турбины, причем выбранные области включают область между платформенным участком и корневым участком лопасти турбины, а стадия (2а) включает маскирование выбранных областей и корневого участка.
18. Деталь, имеющая покрытие для защиты от высокотемпературной коррозии, причем покрытие включает:
хромовое диффузионное покрытие, осажденное на поверхности детали, и
покрытие керамического материала, осажденное на одну или более выбранные области хромового диффузионного покрытия, причем одна или более выбранные области представляют собой области, которые при последующем использовании детали подвергаются воздействию температур, более низких, чем заданная температура.
19. Деталь по п.18, где деталь представляет собой лопасть турбины, и керамическое покрытие осаждено на участке лопасти между ее платформенным участком и корневым участком.
20. Деталь по п.19, в которой на участок лопасти выше платформенного участка нанесено алюминиевое диффузионное покрытие взаимно диффундирующее в хромовое диффузионное покрытие.
21. Деталь по п.20, в которой лопасть турбины включает внутренний пассаж, и на внутренний пассаж нанесено алюминиевое диффузионное покрытие взаимно диффундирующее в хромовое диффузионное покрытие.
22. Деталь по п.20 или 21, в которой взаимно диффундирующие алюминиевое и хромовое покрытия имеют структуру бета-фазы с 15-30 мас.% алюминия и 5-15 мас.% хрома.
23. Деталь по п.20 или 21, в которой на корневой участок лопасти нанесено хромовое диффузионное покрытие.
24. Деталь по п.22, в которой на корневой участок лопасти нанесено хромовое диффузионное покрытие.
25. Деталь по любому из пп.18-21 или 24, в которой керамический материал содержит один или более оксидов металлов в связующем материале.
26. Деталь по п.22, в которой керамический материал содержит один или более оксидов металлов в связующем материале.
27. Деталь по п.23, в которой керамический материал содержит один или более оксидов металлов в связующем материале.
28. Деталь по п.25, в которой оксиды металлов выбраны из группы, состоящей из оксида алюминия, титана и хрома.
29. Деталь по любому из пп.26-28, в которой оксиды металлов выбраны из группы, состоящей из оксида алюминия, титана и хрома.
30. Деталь по п.25, в которой связующий материал представляет собой хромато-фосфатный материал.
31. Деталь по любому из пп.26-28, в которой связующий материал представляет собой хромато-фосфатный материал.
32. Деталь по пп.29, в которой связующий материал представляет собой хромато-фосфатный материал.
33. Деталь по любому из пп.18-21, 24, 26, 27, 28, 30 и 32, в которой хромовое диффузионное покрытие имеет толщину от 5 до 25 мкм.
34. Деталь по п.22, в которой хромовое диффузионное покрытие имеет толщину от 5 до 25 мкм.
35. Деталь по п.23, в которой хромовое диффузионное покрытие имеет толщину от 5 до 25 мкм.
36. Деталь по п.25, в которой хромовое диффузионное покрытие имеет толщину от 5 до 25 мкм.
37. Деталь по п.29, в которой хромовое диффузионное покрытие имеет толщину от 5 до 25 мкм.
38. Деталь по п.31, в которой хромовое диффузионное покрытие имеет толщину от 5 до 25 мкм.
39. Деталь по любому из пп.18-21, 24, 26, 27, 28, 30 и 32, в которой хромовое диффузионное покрытие содержит от 15 до 30 мас.% хрома.
40. Деталь по п.22, в которой хромовое диффузионное покрытие содержит от 15 до 30 мас.% хрома.
41. Деталь по п.23, в которой хромовое диффузионное покрытие содержит от 15 до 30 мас.% хрома.
42. Деталь по п.25, в которой хромовое диффузионное покрытие содержит от 15 до 30 мас.% хрома.
43. Деталь по п.29, в которой хромовое диффузионное покрытие содержит от 15 до 30 мас.% хрома.
44. Деталь по п.31, в которой хромовое диффузионное покрытие содержит от 15 до 30 мас.% хрома.